(57)【特許請求の範囲】
【請求項１】
転炉を用いる製鋼精錬プロセスであって、溶銑予備脱燐処理されたＰ質量濃度が０．０２％以下の溶銑を上底吹き型転炉で吹錬して低燐溶鋼を製造する際に、前記吹錬後のスラグを分析して得られる質量濃度をＡｌ２Ｏ３：３．５％以下、Ｔ．Ｆｅ：１５％以上とし、さらにＣａＯとＳｉＯ２との質量濃度比（ＣａＯ％／ＳｉＯ２％）を４．０以上６．０以下とすることによって、当該吹錬の上吹き酸素供給時間が６〜１０分間でＣ質量濃度が０．０８％以下、かつ、Ｐ質量濃度が０．０１０％以下の低燐溶鋼とするとともに、該スラグ中に含有されるフリーＣａＯの質量濃度を７％以上に調整した転炉スラグを同時に製造し、
かつ、溶銑予備脱燐処理をされていない溶銑であってＳｉ質量濃度が０．２０％以上のものを上底吹き型転炉で吹錬して溶銑予備脱燐処理する際に、前記のように製造した転炉スラグを脱燐剤の一部として用いて溶銑の予備脱燐処理をＣａＯとＳｉＯ２との質量濃度比（ＣａＯ％／ＳｉＯ２％）を２．２以上３．０以下で行って、当該予備脱燐処理の後に行われる前記低燐鋼を製造する際のＰ質量濃度が０．０２％以下の溶銑とすることを特徴とする、転炉を用いる製鋼精錬プロセス。
【請求項２】
フリーＣａＯの質量濃度を７％以上に調整して製造した前記転炉スラグを上底吹き型転炉から排出後、該スラグに散水冷却を３０分間以上行うことによって少なくともその一部にＣａ(ＯＨ)２を生成させる処理と該スラグを破砕して最大粒径を５０ｍｍ以下に篩分けする処理とを行い、
その後、前記散水冷却および篩分け処理されたスラグを前記溶銑予備脱燐処理する際の脱燐剤の一部として用いるスラグとすることを特徴とする、請求項１に記載した転炉を用いる製鋼精錬プロセス。
【請求項３】
請求項１または請求項２に記載した転炉を用いる製鋼精錬プロセスを用いて製造することを特徴とする、低燐鋼の製造方法。
【発明の詳細な説明】
【技術分野】
【０００１】
本発明は、転炉を用いる製鋼精錬プロセスを全体として高能率かつ高効率化する方法に関し、より具体的には、蛍石等のハロゲン化物を使用すること無く、かつ、Ａｌ２Ｏ３源を積極的に使用することも無く、溶銑脱燐処理と脱燐処理された溶銑の脱炭処理および脱燐処理とを適正に組み合わせて、転炉を用いる製鋼精錬プロセスを全体として高能率・高効率化する方法、およびその方法を用いる低燐鋼の製造方法に関する。
【背景技術】
【０００２】
近年、鋼材に対する品質要求の高度化が進行し、低燐鋼に対する需要が大幅に増加している。これに対応するため、製鋼精錬プロセスとして溶銑段階で転炉を用いて脱燐を施す溶銑予備脱燐処理と、その結果製造される脱燐溶銑を再度転炉を用いて脱炭する脱炭処理とを組み合わせて精錬する方法が一般的になっている。この方法には、溶銑予備脱燐によって脱燐溶銑中のＰ濃度が低減されるほか、その際にＳｉ濃度も同時に低減されて、脱燐溶銑中のＳｉ濃度がほぼ零か、或いは零に近い状態になっているという特徴がある。
【０００３】
この特徴に対し、この脱燐溶銑を脱炭処理する脱炭吹錬において、その溶銑中Ｓｉ濃度が零に近いということには何らかの対処を必要としている。その脱炭吹錬においても、脱燐溶銑中に残されたＰ濃度と最終製品（鋼材）に許容されるＰ濃度との関係に応じて相当程度の脱燐処理が必要になるほか、その脱炭吹錬時のスピッティングロスやダストロスの発生を抑制するために、或る程度の量以上の溶融スラグを生成させる必要があるからである。
【０００４】
その対処方法として、例えば、その脱炭吹錬時に副原料としてＭｇＯとＳｉＯ２源をそれぞれ３０％以上含む物質を用いる製鋼精錬法が、特許文献１に開示されている。しかし、その方法では、本来脱燐阻害物質であるＳｉＯ２を多量に使用するので、脱燐効率向上の基本目的に反するほか、脱炭吹錬時のスラグ生成量を増加させてしまうため、そのスラグ処理にも課題が残っている。
【０００５】
また、珪石等に含まれているＳｉＯ２は常温の固体で添加されるため、溶銑中Ｓｉを酸化してＳｉＯ２を生成させる場合と比較し、スラグ生成が遅くＣａＯ等の滓化促進効果が劣るという難点がある。この難点に対処するため、スラグ生成（滓化）促進剤として蛍石等のハロゲン化物を使用することも考えられたが、近年は地球環境保護の観点からその使用は望ましくなく、ほとんど使用されることはない。その結果、脱燐溶銑の脱炭吹錬では、吹錬終了後もスラグ中に未反応のＣａＯ（本明細書では「フリーＣａＯ」という）が多く存在するようになっている。
【０００６】
その上、近年では溶銑予備脱燐処理においても蛍石等のハロゲン化物は全く使用しなくなってきており、脱燐溶銑中のＰ濃度が以前よりも高濃度側へ移動する傾向にある。しかも、前述のように低燐鋼に対する需要は増加する一方なので、それに対応するために脱燐溶銑の脱炭吹錬においても脱燐を強化する必要性が増々高まっている。したがって、脱炭吹錬スラグの脱燐能力を高めるために、その生成スラグが高ＣａＯ濃度化（高塩基度化）する傾向にあり、この脱炭吹錬で生成する脱炭スラグの高ＣａＯ濃度化も、その脱炭スラグ中のフリーＣａＯ濃度の増加に大きく影響している。
【０００７】
しかし、従来はスラグ中フリーＣａＯ濃度が増加すると、転炉スラグの現状の再利用方法の主流である路盤材化に大きな問題が生じていた。
そのため、例えば脱炭吹錬時のスラグ塩基度を３〜４の範囲とし、Ａｌ２Ｏ３源を添加して最終スラグのＡｌ２Ｏ３濃度を３．５以上とする溶鋼の精錬方法が、特許文献２に開示されている。しかし、その方法ではスラグ中のＡｌ２Ｏ３濃度が高まることによりスラグのフォーミング（泡立ち）が助長されるため、近年の脱燐処理をも要する高能率脱炭吹錬ではスラグや溶銑の炉外への噴出が発生して操業を継続できなくなるおそれがある。
【０００８】
さらに、Ａｌ２Ｏ３濃度の増加でスラグ液相率がほぼ１００％となると、炉体耐火物中のＭｇＯとの反応も促進され、耐火物の溶損が促進されるという問題も発生する。したがって、Ａｌ２Ｏ３源を積極的に用いることを避け、脱燐剤等に混入して持ち込まれる範囲内に吹錬後スラグ中のＡｌ２Ｏ３濃度を抑えることが好ましい。通常、このＡｌ２Ｏ３濃度の上限は４．０質量％であるが、上記した趣旨から３．５質量％以下であることが一層好ましい。
【０００９】
一方、近年の低燐鋼に対する需要の大幅増加に対応するため、溶銑段階での脱燐処理の高能率化も同時に求められている。前述のように溶銑脱燐後の脱炭吹錬における脱燐強化も必要であるが、溶銑脱燐吹錬自体の高能率・高効率化も、同時に欠かすことができない。
【００１０】
しかし、蛍石等のハロゲン化物を使わずに溶銑脱燐吹錬を高能率・高効率化することは、容易ではない。溶銑脱燐吹錬は、吹錬中の溶銑温度が１３００〜１４００℃という低温であって、しかも近年の高能率化の要請に応えるために吹錬時間を６〜１０分間と短くする必要があるからである。このような低温かつ短時間の吹錬条件下で、脱燐率８０％以上を維持できる効率的な溶銑脱燐方法は、未だ確立されていない。
【００１１】
溶銑脱燐方法の効率向上には、特許文献３に開示されている「塊状生石灰源の投入と併用して、上吹きランスより予め定められた量の酸化カルシウム粉を酸素とともに溶銑に吹き付ける方法」により、その明細書の段落００２４に記載されているように、塊状生石灰源として生石灰のほか、低燐転炉スラグを用いる方法を利用することが考えられる。
【００１２】
しかし、特許文献３には、その塊状生石灰源の一つとして低燐転炉スラグが挙げられてはいるが、その低燐転炉スラグが具備すべき性状としては「ＣａＯ分を４０％以上含み、燐の含有量が１％以下のもの」としか記載が無い。その段落００２５に「安価ＣａＯ源として各種スラグの有効利用を指向するが、ＣａＯ分が４０％以上でないとスラグ量が増大してヒートロスが大きくなり、経済的でなくなる」と説明していることから、低燐転炉スラグを単なる「安価ＣａＯ源の一つ」としてしか評価していないのである。
【００１３】
また、特許文献４には、同じく転炉を用いる溶銑脱燐方法において、脱炭滓を用いるに際し、塩基度が０．５〜１．２の溶媒スラグを生成せしめることを特徴とする脱炭滓の使用方法が開示されている。
【００１４】
しかし、その発明では、その明細書の段落０００８に脱炭滓が溶媒スラグへ溶解する過程を詳細に研究した結果を開示しているが、その解析は専ら溶媒スラグが具備すべき性状に関してであり、脱炭滓自体の性状に関しては殆ど説明が無い。
【先行技術文献】
【特許文献】
【００１５】
【特許文献１】特開平１１−６１２２２号公報
【特許文献２】特開２００１−２２０６２１号公報
【特許文献３】特開２０００ー７３１１２号公報
【特許文献４】特開２００２ー２６６０１５号公報
【発明の概要】
【発明が解決しようとする課題】
【００１６】
以上説明したように、近年、低燐鋼に対する需要が大幅に増加しているが、環境問題から、蛍石等のハロゲン化物を使用することは避けなければならず、さらに、産業廃棄物の低減の観点から、製鋼プロセスにおけるスラグ生成量を抑制し、とりわけ路盤材などに有効利用できないスラグの排出量を低減しなければならない。
【００１７】
しかし、蛍石等のハロゲン化物を使用せずに鋼材の燐濃度を低下させる方法としてＡｌ２Ｏ３源の使用が知られているが、スラグフォーミングや耐火物溶損の抑制の観点から、それを積極的に用いることは問題がある。
【００１８】
また、溶銑予備処理時の脱燐剤の一部として低燐転炉スラグを用いる方法が知られてはいるが、蛍石等のハロゲン化物を使用せずに鋼材の燐濃度を低下させるために、低燐転炉スラグが具備すべき要件は未だ知られていない。ましてや、蛍石等のハロゲン化物を使用せずに鋼材の燐濃度を高能率で低下させるために、溶銑脱燐吹錬とその脱燐溶銑の脱炭吹錬とを組み合わせて、製鋼精錬プロセス全体として高能率かつ高効率化する着眼点は、未だ公開されていない。
【００１９】
本発明の目的は、転炉を用いる製鋼精錬プロセスを全体として高能率かつ高効率化する方法の提供に関し、より具体的にはそのプロセス全体として蛍石等のハロゲン化物を使用すること無く、かつ、Ａｌ２Ｏ３源を積極的に使用することも無く、溶銑脱燐処理と脱燐溶銑の脱炭および脱燐処理とを適正に組み合わせて、低燐鋼を安定的に大量製造すると共に、製鋼精錬プロセスを高能率かつ高効率化する方法を提供することにある。
【課題を解決するための手段】
【００２０】
本発明者らは、製鋼精錬プロセスを全体として高能率かつ高効率化するための考え方として、次の諸点に着目した。
１）転炉を用いる製鋼精錬プロセスを溶銑予備脱燐処理と脱燐溶銑の脱炭処理の２段階処理プロセスとして捉え、かつ、その両処理を通算して能率および効率が高まるようにする。
２）溶銑予備脱燐の効率的処理方法として特許文献３の方法が公知であるため、その方法をベースとして処理時間の短縮を図る。
３）脱炭処理において脱炭・脱燐の吹錬時間を短縮すると脱燐剤（ＣａＯ)の滓化不良を招き、処理後スラグのフリーＣａＯ濃度が高まってしまうことが従来大きな問題であったが、その問題はそのスラグを溶銑脱燐吹錬の脱燐剤として活用することにより解決できる。
【００２１】
従来、脱炭スラグを溶銑脱燐処理の脱燐剤として用いる方法は公知である。但し、脱炭スラグ中に含まれるＣａＯ成分を脱燐に活用することは公知であっても、そのスラグ中に含まれるフリーＣａＯを積極的に活用することには注目が無かった。その背景として、フリーＣａＯを多量に生じさせてしまうことは、生石灰等のＣａＯ源の無駄使いと考えられてきたことがある。
【００２２】
また、従来は、転炉スラグを路盤材として使用するための必要特性から、フリーＣａＯ濃度の高いスラグは問題であった。しかし、本発明では積極的にフリーＣａＯ濃度を高めてそれを溶銑脱燐吹錬時の脱燐剤とすることにより、溶銑脱燐とその脱燐溶銑の脱炭・脱燐の全体として最適化を達成するというように、発想の転換を図った。
【００２３】
溶銑予備処理の高能率・高効率化のためには、溶銑脱燐吹錬中の溶銑温度が１３００〜１４００℃という低温で、しかもその脱燐吹錬時間が６〜１０分間と短い条件下で、溶銑脱燐率８０％以上を維持することができる溶銑脱燐方法の開発が必要である。そのためには、先ず脱燐剤の適切な選択とその使用方法を決定する必要がある。
【００２４】
本発明は、前述したように、特許文献３に記載された粉状生石灰と塊状生石灰源との併用をベースとするが、中でも塊状生石灰源の選定が重要である。
その選定に当たり、脱燐溶銑の脱炭吹錬においては脱燐溶銑に含まれるＳｉ濃度がほとんど零であるため、従来は何らかのＳｉＯ２源を脱燐剤であるＣａＯ源と共に添加して溶融スラグを生成させていたという事情を考慮した。その吹錬の際に、脱炭処理後の転炉スラグを路盤材に使うことを考えて、フリーＣａＯを質量濃度で５％以下とすべくスラグの塩基度（ＣａＯ質量％／ＳｉＯ２質量％）を３〜４程度に調整するなどしていたのである。
【００２５】
しかし、その転炉スラグを専ら溶銑脱燐処理における脱燐剤として使うなら、フリーＣａＯ濃度が高くても問題は無いどころか、そのフリーＣａＯをＣａＯ源の一つとして活用することができると考えられる。また、塩基度を高くしておく方が、副原料としてのＳｉＯ２源の使用量を少なくできる上に、溶銑脱燐処理における脱燐阻害物質としてのＳｉＯ２源の混入を抑制できる利点もあって、却って好都合と言える。
【００２６】
そこで、本発明者らは、上記した脱炭吹錬での対応と組み合わせることを前提として、溶銑脱燐吹錬中の溶銑温度が１３００〜１４００℃という低温で、その脱燐吹錬時間が６〜１０分間と短い条件下で、溶銑脱燐率８０％以上を維持することができる効率的な溶銑脱燐方法について検討した。
【００２７】
その結果、以下に列記する知見（ａ）〜（ｄ）を得て、本発明を全体として完成することができた。
（ａ）７質量％以上の高フリーＣａＯ濃度の転炉スラグを急冷却した後、粒径１０ｍｍ以上１００ｍｍ以下に粒度調整して、溶銑予備脱燐処理を実施していない溶銑（Ｓｉ濃度≧０．２０質量％）を吹錬して溶銑脱燐処理する際に脱燐剤の一部として用いると、その転炉スラグを使用しない吹錬の場合と比較して、その含有フリーＣａＯを単なるＣａＯ源の一つとして考える以上に、その吹錬での脱燐能力が向上する。
【００２８】
（ｂ）この転炉スラグの急冷却は、脱炭・脱燐吹錬後の溶融スラグを地表面などに拡げて凝固させるだけよりも、その拡げた後に散水して急速かつ十分に冷却する方法によれば、その急冷却スラグの前記脱燐能力が一層向上する。
【００２９】
（ｃ）その脱燐能力の向上の理由は、次のように推察される。高塩基度かつ高フリーＣａＯ濃度の転炉スラグは、溶融状態など高温からの急冷却時に亀裂が入る。その際に散水冷却されると、フリーＣａＯがＨ２Ｏと反応しＣａ(ＯＨ)２となって膨張崩壊するので、亀裂が一層増加する上に空隙も内部に多数生成される。それを溶銑脱燐時に使用すると、添加される転炉スラグが亀裂や空隙を多数有しているために、その添加される転炉スラグが塩基度１．０程度で溶銑上に別途形成されているカバースラグと反応し易い。その反応し易い性状により、本発明に係る急冷却転炉スラグは、低温の溶銑脱燐吹錬においても、塩基度２．２〜３．０の脱燐用スラグを短時間で形成することができるのだと考える。
【００３０】
その上、その転炉スラグの内部に含有されるＣａ(ＯＨ)２がＣａＯ源の一つになって脱燐に寄与するので、転炉スラグ全体の脱燐反応効率が高くなる。さらに、Ｃａ(ＯＨ)２がＣａＯとＨ２Ｏ（気体）に分解し（５８０℃以上で完全に分解）、発生したＨ２Ｏ（気体）がスラグーメタルの攪拌に寄与することでメタルおよびスラグ中の物質移動を促進し、脱燐反応効率を高めるという効果も考えられる。
【００３１】
（ｄ）７質量％以上の高フリーＣａＯ濃度の転炉スラグは、脱燐処理の高能率化に合わせた脱燐溶銑の脱炭・脱燐吹錬において、そのスラグ組成を適正に調整することによって低燐溶鋼を高能率で製造しつつ、副生的に製造することができる。
【００３２】
このようにして完成した本発明に係る具体的な発明の要旨は、次の（１）〜（３）に示すものである。
（１）転炉を用いる製鋼精錬プロセスであって、
溶銑予備脱燐処理されたＰ質量濃度が０．０２％以下の溶銑を上底吹き型転炉で吹錬して低燐溶鋼を製造する際に、
前記吹錬後のスラグを分析して得られる質量濃度をＡｌ２Ｏ３：３．５％以下、Ｔ．Ｆｅ：１５％以上とし、
さらにＣａＯとＳｉＯ２との質量濃度比（ＣａＯ％／ＳｉＯ２％）を４．０以上６．０以下とすることによって、
当該吹錬の上吹き酸素供給時間が６〜１０分間でＣ質量濃度が０．０８％以下、かつ、Ｐ質量濃度が０．０１０％以下の低燐溶鋼とするとともに、該スラグ中に含有されるフリーＣａＯの質量濃度を７％以上に調整した転炉スラグを同時に製造し、
かつ、
溶銑予備脱燐処理をされていない溶銑であってＳｉ質量濃度が０．２０％以上のものを上底吹き型転炉で吹錬して溶銑予備脱燐処理する際に、
前記のように製造した転炉スラグを脱燐剤の一部として用いて溶銑の予備脱燐処理をＣａＯとＳｉＯ２との質量濃度比（ＣａＯ％／ＳｉＯ２％）を２．２以上３．０以下で行って、当該予備脱燐処理の後に行われる前記低燐鋼を製造する際のＰ質量濃度が０．０２％以下の溶銑とすることを特徴とする、転炉を用いる製鋼精錬プロセス。
（２）フリーＣａＯの質量濃度を７％以上に調整して製造した前記転炉スラグを上底吹き型転炉から排出後、
該スラグに散水冷却を３０分間以上行うことによって少なくともその一部にＣａ(ＯＨ)２を生成させる処理と
該スラグを破砕して最大粒径を５０ｍｍ以下に篩分けする処理とを行い、
その後、前記散水冷却および篩分け処理されたスラグを前記溶銑予備脱燐処理する際の脱燐剤の一部として用いるスラグとすることを特徴とする、（１）に記載した転炉を用いる製鋼精錬プロセス。
（３）（１）または（２）に記載した転炉を用いる製鋼精錬プロセスを用いて製造することを特徴とする、低燐鋼の製造方法。
【発明の効果】
【００３３】
本発明によれば、転炉を用いる製鋼精錬プロセスを全体として蛍石等のハロゲン化物を使用すること無く、かつ、Ａｌ２Ｏ３源を積極的に使用することも無く、溶銑脱燐処理とその脱燐溶銑の脱炭および脱燐処理とを適正に組み合わせて、低燐鋼を安定的に大量製造できると共に、転炉を用いる製鋼精錬プロセスを全体として高能率かつ高効率化することができる。
【００３４】
特に、溶銑脱燐吹錬中の溶銑温度が１３００〜１４００℃という低温で、その脱燐吹錬時間が６〜１０分間と短い条件下で、溶銑脱燐率８０％以上を確保することができる。
さらに、脱炭吹錬時間も６〜１０分間と脱燐吹錬に合わせた短い条件下で低燐溶鋼を製造でき、それと同時に塩基度４．０〜６．０かつフリーＣａＯの質量濃度が７％以上という転炉スラグを製造して、その転炉スラグを前記溶銑脱燐吹錬の脱燐剤として用いることができる。
【００３５】
このことにより、製鋼精錬プロセスから排出される転炉スラグ量の低減も達成される。
【図面の簡単な説明】
【００３６】
【図１】脱燐溶銑の脱炭および脱燐処理における、塩基度とフリーＣａＯ％との関係を表す図である。
【図２】溶銑脱燐処理において、高塩基度・高フリーＣａＯ濃度の転炉スラグを脱燐剤として使用する効果を表す図である。
【発明を実施するための形態】
【００３７】
以下、本発明を実施するための形態を詳述する。本願明細書の記載においては、濃度を表す％表示を、特に断らない限り質量％の意味で用いることにする。
１）本発明に係る製鋼精錬プロセスの全体像
本発明では、転炉を用いて溶銑予備脱燐処理を行い、そこで処理された脱燐溶銑を再度転炉を用いて脱炭および脱燐処理する。
【００３８】
但し、溶銑脱燐処理における上吹き酸素の供給時間は６〜１０分間とし、かつ、その脱燐剤としては粉状ＣａＯ源と塊状ＣａＯ源とを組み合わせて用いる。
その塊状ＣａＯ源には、脱燐溶銑の脱炭および脱燐吹錬によって製造した高塩基度かつ高フリーＣａＯ濃度の転炉スラグを用いる。
【００３９】
また、転炉を用いた脱炭処理において脱燐溶銑の追加脱燐処理を行うが、その脱炭・脱燐処理は、低燐溶鋼を溶銑脱燐処理の高能率化に合わせて高能率で製造すると共に、溶銑脱燐吹錬に用いる塊状ＣａＯ源としての高塩基度かつ高フリーＣａＯ濃度の転炉スラグの製造の役割をも担う。
なお、その脱炭・脱燐処理により製造された転炉スラグは、溶銑予備脱燐を行う転炉へ脱燐剤として投入する前に、適切に散水冷却処理しておくことが好ましい。
【００４０】
２）脱燐溶銑の脱炭および脱燐処理
本発明では、溶銑脱燐処理に用いる脱燐剤として、脱燐溶銑を脱炭および脱燐処理した際に製造しておいた所定性状の転炉スラグを用いることを基本的な特徴としているので、先ずその脱炭および脱燐処理について説明する。
【００４１】
本発明の実施においては、基本的にはＰ濃度が０．２０％以下まで脱燐処理された溶銑を対象とし、それをさらに転炉を用いて、転炉における脱炭処理後の溶鋼中Ｃ濃度が０．０８％以下、かつ、Ｐ濃度が０．０１０％以下の低燐溶鋼を、上吹き酸素供給時間６〜１０分間という短時間で製造する。この低燐溶鋼中のＰ濃度は、転炉からの出鋼後の合金添加や脱酸処理によって、低燐鋼製品（鋼材）では０．０１２％〜０．０１５％以下程度にまで上昇する場合もある。
【００４２】
このような脱炭および脱燐処理を行うに際し、蛍石などのハロゲン化物は使わず、かつ、取鍋スラグなどＡｌ２Ｏ３濃度が１０％以上であるようなＡｌ２Ｏ３源を使うことも無く、その処理後のスラグをＡｌ２Ｏ３：３．５％以下、Ｔ．Ｆｅ：１５％以上とし、さらに塩基度（ＣａＯ％とＳｉＯ２％との質量濃度比）を４．０以上６．０以下とすることによって、該スラグ中に含有されるフリーＣａＯ質量濃度を７％以上に調整する。
【００４３】
より具体的に本発明の実施形態を例示すると、次のようなものである。
溶銑脱燐処理後の溶銑とスクラップとを上底吹き転炉に装入し、上吹きランスからの酸素供給開始と前後して、かんらん岩等のＳｉＯ２源と生石灰等のＣａＯ源とを適切量投入する。
【００４４】
脱燐溶銑の主な成分は、質量％でＣ：３．６〜４．０％、Ｓｉ：０．０１％以下、Ｍｎ：０．１〜０．２％、Ｐ：０．０１〜０．０２％であり、酸素供給終了後の低燐溶鋼の主な成分は、質量％でＣ：０．０３〜０．０８％、Ｓｉ：０．０１％以下、Ｐ：０．００２〜０．０１０％である。
【００４５】
酸素供給終了後の転炉内スラグの主な成分は、質量％でＣａＯ:４５〜５５％、ＳｉＯ２：８〜１３％、ＭｇＯ：３〜７％、Ａｌ２Ｏ３:２〜３．５％、Ｐ２Ｏ５：１〜３．５％、Ｔ．Ｆｅ：１５〜２２％、塩基度：４．０〜６．０、ＣａＯ％の内数としてフリーＣａＯ％：７〜１２％になるように、ＳｉＯ２源と生石灰等のＣａＯ源の投入量を調整する。上記したスラグ成分のＣａＯ％は、フリーＣａＯをも含むトータルＣａＯの質量濃度である。
【００４６】
ここで、Ａｌ２Ｏ３を３．５％以下に制限したのは、高速脱炭処理時に発生しがちなスラグフォーミングによる操業トラブルを防止するためであるが、併せて転炉内壁耐火物の溶損を抑制するためでもある。
【００４７】
また、Ｔ．Ｆｅを１５％以上に設定したのは、この脱炭処理においても脱燐を強力に推進する必要があるためにスラグの酸化力を高めることと、それに加えて投入生石灰の滓化を促進する狙いである。このＴ．Ｆｅを１５％以上とする調整は、溶鋼中Ｃ濃度を０．０６％以下にすることで容易に行えるが、Ｃ濃度が０．１０％以下であれば副原料としてスケール（酸化鉄）を投入したり、上吹きランス高さを高めたりすることによって達成することができる。
【００４８】
さらに、スラグ中のフリーＣａＯ濃度を７％以上とする調整は、上記のスラグ組成範囲近辺であれば、図１に示すようにスラグの塩基度（ＣａＯ％／ＳｉＯ２％）を４．０以上とすることにより行うことができることを、本発明の開発経過において確認した。
【００４９】
図１は、上記した成分を含有する脱燐溶銑の脱炭および脱燐処理において上吹き酸素供給時間を６〜１０分間とし、酸素供給終了後の転炉内スラグの主な成分が、質量％でＣａＯ:４５〜５５％、ＳｉＯ２：８〜１３％、ＭｇＯ：３〜７％、Ａｌ２Ｏ３:２〜３．５％、Ｐ２Ｏ５：１〜３．５％、Ｔ．Ｆｅ：１５〜２２％であった場合の、スラグの塩基度とフリーＣａＯ％との関係を表したものである。この図から、上記した一定のスラグ成分範囲内において、スラグの塩基度とフリーＣａＯ％との関係は或る程度のバラツキはあるものの、その塩基度を４．０以上に調整することによりそのフリーＣａＯ濃度を７％以上にコントロールすることが出来ると分かった。
【００５０】
なお、本発明において転炉スラグの塩基度を６．０以下としたのは、その塩基度が高すぎると、本発明方法の実施によっても溶銑脱燐吹錬時に投入した転炉スラグの滓化が十分に進行せず、溶銑脱燐率が低下してしまう事例があったからである。脱燐剤とした転炉スラグの塩基度が６．０以下の場合には、試験調査時に期待を満たさなかった事例は発生しなかった。
【００５１】
３）溶銑の脱燐処理
本発明の実施においては、基本的には脱燐処理がされていない溶銑であってＳｉ濃度が０．２０質量％以上のものを対象とし、それを転炉を用いて脱燐処理後の溶銑中Ｃ濃度が３．６〜４．０質量％、かつ、Ｐ濃度が０．０２質量％以下の低燐溶銑を、上吹き酸素供給時間６〜１０分間という短時間で製造する。
【００５２】
ここで、溶銑中Ｓｉ濃度が０．２０質量％以上を対象とする理由は、上吹きランスからの粉状ＣａＯ源の吹付けを伴う高能率吹錬では、スピッティングの発生を抑制するために、その粉体吹付けを開始する前に或る程度の量のカバースラグを溶銑上に形成させておくと好都合だからである。また、高フリーＣａＯ濃度の転炉スラグは、高塩基度であるにしては滓化が容易な特性を持っているが、その特性を十分に発揮させるためには、塩基度が１程度の溶融スラグを早期に生成させることが好ましいからでもある。このようなカバースラグは、珪砂などの固体ＳｉＯ２源を溶銑上に投入して形成させるより、溶銑中に含まれているＳｉを酸化して形成させる方が遥かに容易である。
【００５３】
このカバースラグの形成は、溶銑を転炉に装入した後に上吹き酸素を吹き付けて溶銑中Ｓｉを酸化することにより行っても良いが、脱燐吹錬時間が６〜１０分間という制約から、転炉に装入する前に溶銑脱珪処理などにより済ませておく方が好ましい。例えば、高炉から出銑された溶銑をトーピードカーから注銑鍋へ払い出す際に、高炉原料である焼結鉱を少量加えて脱珪スラグを生成させ、それを徐滓せずに上底吹き転炉に装入してしまう方法の適用が適切と言える。
【００５４】
この少量脱珪処理は、転炉での粉状生石灰上吹きに先立つカバースラグ生成の役割を担うものであるが、高炉から出銑する溶銑の成分に依っては転炉への溶銑装入前に本格的に脱珪処理してその一部の脱珪スラグを徐滓時に溶銑上に残す方法でも、前記例示した少量脱珪処理と同じ効果を得ることが出来る。
【００５５】
本発明の溶銑脱燐処理では、上記したように溶銑中Ｓｉ含有量として０．２０％相当以上をスラグ生成用の助剤として利用し、上吹きランスからの酸素供給開始と前後して、上記した脱炭および脱燐処理によって製造した塩基度が４．０以上６．０以下、かつ、フリーＣａＯ質量濃度が７％以上の転炉スラグを脱燐剤として溶銑上に投入する。
【００５６】
さらに、この脱燐処理における上吹き酸素の全供給時間を６〜１０分間で溶銑脱燐率（（処理前Ｐ％−処理後Ｐ％）×１００／処理前Ｐ％）を８０％以上にするためには、上吹き酸素の供給開始から１〜２分経過してから、上吹き酸素と共に粉状生石灰を上吹きランスから溶銑に向けて吹き付けて、溶銑脱燐処理を行うと良い。この粉状生石灰は、高能率で脱燐処理を行うために、１００または２００メッシュアンダー（粒径０．１５または０．０７５ｍｍ以下）でＣａＯ濃度が９２％以上（残部は主としてＣＯ２）の微粉を用いることが好ましい。
【００５７】
使用する溶銑の主な成分は、トーピードカーからの払い出し前の質量濃度で、Ｃ：４．４〜４．６％、Ｓｉ：０．２〜０．４％、Ｍｎ：０．２〜０．３％、Ｐ：０．１０〜０．１２％が通常想定されるが、Ｓｉについてはトーピードカーからの払い出し前に脱珪処理されていても、脱燐処理用の転炉へ装入するＳｉ成分として、溶銑中のＳｉとスラグ中のＳｉ成分とを合計して溶銑中Ｓｉ濃度に換算した値が０．２〜０．４％であれば、本発明の実施においては均等と言える。
【００５８】
また、Ｐについては、溶銑中にもっと高濃度が含まれることも想定され得るが、そのような高Ｐ溶銑を脱燐処理する場合にも、脱燐率（（処理前Ｐ％−処理後Ｐ％）×１００／処理前Ｐ％）が８０％以上を、本発明の実施に係る効果の指標として採用することができる。
【００５９】
脱燐処理後の主なスラグ成分は、質量％でＣａＯ:４５〜５５％、ＳｉＯ２：１５〜２２％、ＭｇＯ：２〜４％、Ａｌ２Ｏ３:２〜３．５％、Ｐ２Ｏ５：８〜１３％、塩基度：２．２〜３．０になるように、溶銑から持ち込まれるＳｉを主とする転炉装入ＳｉＯ２源の量を考慮しつつ、脱燐剤としての前記転炉スラグと生石灰粉の投入量を加減して調整すればよい。
【００６０】
ここでもＡｌ２Ｏ３濃度を３．５％以下に制限したのは、高能率脱燐処理時に発生しがちなスラグフォーミングによる操業トラブルを防止するためである。
図２には、トーピードカーからの払い出し前の質量濃度で、Ｃ：４．４〜４．６％、Ｓｉ：０．２〜０．４％、Ｍｎ：０．２〜０．３％、Ｐ：０．１０〜０．１２％の溶銑に対し、上吹き酸素の供給時間を６〜１０分間として溶銑脱燐処理試験を行った際の、脱燐処理後のスラグの塩基度とスラグ／溶銑間のＰ濃度分配比（スラグ中のＰ％／溶銑中のＰ％）との関係を、本発明例と従来の実施例とを比較して
示す。
【００６１】
この図において、本発明例は塊状ＣａＯ源としてフリーＣａＯの質量濃度が７％以上の転炉スラグを溶銑トン当たり１０〜２０ｋｇ使用し、残りのＣａＯ必要量を粒径１００メッシュアンダーの粉状生石灰の上吹きランスからの吹き付けで供給して、溶銑の脱燐率８０％以上を達成した例である。
【００６２】
一方、従来例１はフリーＣａＯの質量濃度が３〜６％の転炉スラグを同じく１０〜２０ｋｇ使用し、残りのＣａＯ必要量を粒径１００メッシュアンダーの粉状生石灰の上吹きランスからの吹き付けで供給した例である。また、従来例２は転炉スラグを使わず、必要なＣａＯ量を粒径１０〜２５ｍｍの塊状生石灰と粒径１００メッシュアンダーの粉状生石灰の上吹きランスからの吹き付けで供給した例である。本発明例も従来例１、２も、粉状生石灰の使用量は粉状生石灰と塊状ＣａＯ源との合計に対してＣａＯ成分の供給質量比で４０％以上であった。
【００６３】
この図から、いずれの場合においても、脱燐処理後のスラグ塩基度が高い方がＰ濃度分配比が高い傾向が認められるが、本発明例の方が同一の塩基度で比べてみれば最も高いＰ濃度分配比になっていたことが分かる。このことは、先に述べたようにフリーＣａＯ濃度が高いスラグを用いることによる脱燐促進効果の発現によると考えられ、吹錬時間が６〜１０分間という短時間での溶銑脱燐処理に関し、本発明に係る吹錬の脱燐効率が高いことが分かった。
【００６４】
なお、この溶銑脱燐吹錬後のスラグ塩基度は、脱燐率８０％以上を確保するためには２．２以上が必要であるが、それが３．０を超えても脱燐率の向上効果が一層高まるという状況にはない。したがって、脱燐剤の有効反応効率を考慮して、溶銑脱燐吹錬後のスラグ塩基度は３．０以下とすることが適当である。
【００６５】
また、フリーＣａＯの質量濃度が７％以上の転炉スラグの使用量は、その使用効果の発現機構を考慮すれば、溶銑トン当たり５ｋｇ以上の使用でないと使用効果が明確に現れ難い。この使用量は、溶銑トン当たり１０ｋｇ以上とすることが好ましい。しかし、その使用量が多過ぎても転炉内へ投入した際にカバースラグを冷却固化してしまう割合が増えてしまい、転炉スラグ自身の滓化が遅れてしまう弊害が現われるので、溶銑トン当たり４０ｋｇ程度が上限となる。
【００６６】
４）脱炭処理後の転炉スラグの処理
本発明では、脱燐溶銑を脱炭・脱燐処理し、その際同時に溶銑脱燐処理用の脱燐剤として用いる高塩基度かつ高フリーＣａＯ濃度の転炉スラグを製造する。その転炉スラグは、脱炭・脱燐処理後にその処理をした転炉から排出して、適当な手段により溶銑脱燐用の転炉まで搬送し、転炉内へ投入すれば良い。
但し、この搬送する間に、搬送しやすいように冷却したり破砕したりすることが通常行われている。この冷却や破砕を工夫すれば、本発明の実施効果を一層高めることができる。
【００６７】
本発明の脱燐処理で使用する転炉スラグは、脱燐溶銑を脱炭および脱燐吹錬した後の転炉内から排出後、その上部からシャワー状の水をかけて冷却することが好ましいのである。この水冷処理は、スラグが固化した後の破砕後に行っても良いが、スラグを転炉から排出後、部分的に溶融状態であるような高温状態から３０分間以上散水して冷却する方が、スラグを脆くして脱燐処理時に滓化し易くする観点、およびより多くのフリーＣａＯをＨ２Ｏと反応させる観点から一層好ましい。
【００６８】
このようにして急冷却（好ましくは散水冷却）を行った転炉スラグであって、最大粒径１００ｍｍ以下に粒度を揃えたものを、前記の溶銑脱燐処理で使用する。但し、滓化し易くする観点からは最大粒径が小さい方が良いのは当然で、例えば最大５０ｍｍ以下、できれば最大３０ｍｍ以下にすることが好ましい。しかし、細かく破砕するほど粉状のスラグが増加してしまうので、転炉スラグの搬送および使用時の粉じん飛散抑制など取扱い上の観点からは、あまり細かくすることは好ましくない。結局、最大粒径を５０ｍｍ以下程度とすることが、総合的に最も適切である。なお、搬送および使用上は、最小粒径が５ｍｍ程度以上のものが好適といえる。
【００６９】
この転炉スラグの添加は、上底吹き型転炉内へ溶銑を装入する前にスクラップと一緒にスクラップシュート内へ投入して行うことが効率的である。但し、上底吹き転炉の上に設置されたバンカー内へ転炉スラグを搬送し、上吹き酸素の供給開始前または開始後にそのバンカーから転炉内へ投入する方法でも構わない。
【実施例】
【００７０】
（１）溶銑脱燐処理
高炉から出銑した溶銑であって、その主な成分がトーピードカーからの払い出し前の質量濃度で、Ｃ：４．４〜４．６％、Ｓｉ：０．２〜０．４％、Ｍｎ：０．２〜０．３％、Ｐ：０．１０〜０．１２％の溶銑に対し、それをトーピードカーから溶銑鍋に約２７５ｔ払い出す際に高炉原料である焼結鉱を溶銑トン当たり約３ｋｇ添加して軽く脱珪処理し、その後徐滓せずにスクラップ約２０ｔと共に上底吹き転炉へ装入した。
【００７１】
その装入完了後、直ちに上吹きランスから溶銑への酸素を吹き付けを開始し、その開始直後からの１分間に、後述する脱炭処理で製造して水冷し破砕整粒しておいた転炉スラグを、断続的に数回、合計量として溶銑トン当たり１０〜２０ｋｇ、転炉内に投入した。
【００７２】
その後、上吹きランスからの酸素吹き付けを継続したまま、同じ上吹きランスから粒度１００メッシュアンダーの生石灰粉（ＣａＯ：９２〜９５％）を、酸素吹き付けの終了時点まで連続的に溶銑へ吹き付けた。１回の脱燐処理全体における上吹きランスからの酸素吹き付け時間は、その吹き付け開始から６〜１０分間であった。また、溶銑脱燐処理における酸素供給終了時の溶銑温度は、１３５０〜１４００℃であった。
【００７３】
上記の処理の結果、脱燐処理後の脱燐溶銑の主な成分を、質量濃度でＣ：３．６〜４．０％、Ｓｉ：０．０１％以下、Ｍｎ：０．１〜０．２％、Ｐ：０．０１〜０．０２％にすることが出来た。
また、脱燐処理後のスラグの主な成分は、質量濃度でＣａＯ:４５〜５５％、ＳｉＯ２：１５〜２２％、ＭｇＯ：２〜４％、Ａｌ２Ｏ３:２〜３．５％、Ｐ２Ｏ５：８〜１３％、塩基度：２．２〜３．０であった。
【００７４】
（２）脱燐溶銑の脱燐・脱炭処理
上記の溶銑脱燐処理をされた脱燐溶銑を機械撹拌式の脱硫装置を用いて脱硫処理した後、さらに追加するスクラップと合わせて、約３００ｔを上記の溶銑脱燐処理を行った転炉とは別の上底吹き転炉に装入した。
【００７５】
その装入完了後、直ちに上吹きランスから溶銑へ酸素吹き付けを開始し、その開始直後に少量のかんらん岩を転炉内に投入して、その後酸素吹き付けを継続しつつ適量の生石灰を転炉内へ投入した。１回の脱燐・脱炭処理における上吹きランスからの酸素吹き付け時間は、溶銑脱燐処理時間に合わせて６〜１０分間とした。この脱燐・脱炭処理における酸素供給終了時の溶鋼温度は、１６３０〜１６６０℃であった。
【００７６】
上記の処理の結果、脱燐・脱炭処理後の低燐溶鋼の主な成分を、質量濃度でＣ：０．０３〜０．０６％、Ｓｉ：０．０１％以下、Ｍｎ：０．１〜０．１５％、Ｐ：０．００２〜０．００６％とすることが出来た。
【００７７】
また、脱燐・脱炭処理後のスラグの主な成分は、質量濃度でＣａＯ:４５〜５５％、ＳｉＯ２：８〜１３％、ＭｇＯ：３〜７％、Ａｌ２Ｏ３:２〜３．５％、Ｐ２Ｏ５：１〜３．５％、Ｔ．Ｆｅ：１５〜２２％、塩基度：４．０〜６．０、ＣａＯ％の内数としてフリーＣａＯ％：７〜１２％に調整されていた。
【００７８】
さらに、このようにして製造した低燐溶鋼を通常の溶鋼循環式真空脱ガス設備を用いて成分調整し、通常の連続鋳造設備を用いて連続鋳造した結果、主な成分として、質量濃度でＣ：０．０４〜０．１０％、Ｓｉ：０．１０〜０．２０％、Ｍｎ：１．０〜１．５％、Ｐ：０．００３〜０．００８％、ｓｏｌ．Ａｌ：０．０２０〜０．０４０％を含有する低燐鋼（鋼材）を製造することができた。
【００７９】
（３）脱燐・脱炭処理後のスラグの処理
上記の脱燐・脱炭処理により製造された転炉スラグを、転炉からの溶鋼出鋼後にスラグポットへ排出し、スラグ処理場へと搬送した。
スラグ処理場では、スラグの到着直後に処理場内にスラグを拡げ、そのスラグの内部は部分的に未だ溶融状態にあると推測されるときにスラグの上部から散水を開始して、その散水を３０分〜６０分間行ってスラグ表面が１００℃以下になるまで十分冷却した。
【００８０】
その後、散水しつつ転炉スラグを破砕し、最大粒径を５０ｍｍ以下に整粒した。
このようにして、脱燐・脱炭処理により製造した転炉スラグを、先述した溶銑脱燐処理時の脱燐剤として使用し、所期の目的である転炉を用いた製鋼精錬プロセスの全体としての高能率・高効率化を達成することができた。
【図１】
0005402383.tif 000002
【図２】
0005402383.tif 000003